(57)【要約】【課題】優れた耐欠損性および耐摩耗性を備えた複合硬質焼結体およびこれを用いた切削工具を提供することである。【解決手段】周期律表第４ａ、５ａ、６ａ族金属の群から選ばれる少なくとも１種の炭化物、窒化物、炭窒化物からなる硬質結晶粒子を鉄族金属からなる結合金属相にて結合した硬質焼結体からなる長尺状の芯材１２の外周面を、芯材１２とは異なる材質の被覆層１３によって被覆してなり、芯材１２の被覆層１３との界面近傍に芯材１２の中心よりも結合金属濃度が高い結合金属相富化領域ｘを形成し、特に芯材１２の中心部の結合金属濃度Ｄｃに対する芯材１２の界面付近の結合金属濃度Ｄｓの比率Ｄｓ／Ｄｃが１．０５以上とする。【選択図】図２
2004204258.tif 000002
【特許請求の範囲】
【請求項１】
硬質結晶粒子を結合金属相にて結合した硬質焼結体からなる長尺状の芯材の外周面を、該芯材とは異なる材質の被覆層によって被覆してなり、前記芯材の前記被覆層との界面近傍に前記芯材の中心よりも結合金属濃度が高い結合金属富化領域を形成したことを特徴とする複合硬質焼結体。
【請求項２】
前記芯材の中心部の結合金属濃度Ｄｃに対する芯材の界面付近における結合金属濃度Ｄｓの比率Ｄｓ／Ｄｃが１．０５以上であることを特徴とする請求項１記載の複合硬質焼結体。
【請求項３】
前記芯材における硬質結晶粒子が、周期律表第４ａ，５ａ，６ａ族金属の群から選ばれる少なくとも１種の炭化物、窒化物、炭窒化物からなり、前記結合金属相が鉄族金属からなることを特徴とする請求項１または請求項２記載の複合硬質焼結体。
【請求項４】
前記被覆層が、金属および／またはセラミックスからなる請求項１乃至請求項３のいずれか記載の複合硬質焼結体。
【請求項５】
前記芯材および被覆層が、いずれも硬質結晶粒子を結合金属相にて結合した硬質焼結体からなり、前記被覆層中の結合金属相の含有量が前記芯材中心部の結合金属濃度よりも高いことを特徴とする請求項１乃至請求項４のいずれか記載の複合硬質焼結体。
【請求項６】
請求項１乃至請求項５のいずれか記載の複合硬質焼結体が複数本集束された構造を有する複合部材。
【請求項７】
請求項１乃至請求項５のいずれか記載の複合硬質焼結体からなる切削工具。
【請求項８】
請求項６記載の複合部材からなる切削工具。
【発明の詳細な説明】
【０００１】
【発明の属する技術分野】
本発明は、長尺状の芯材が被覆層で被覆された複合硬質焼結体およびこれを複数本収束された構造を有する複合部材と、これを用いた切削工具に関する。
【０００２】
【従来の技術】
従来から、材料の硬度および強度とともに靱性を改善するために、金属の酸化物、炭化物、窒化物、炭窒化物等の焼結体で形成される長尺状の芯材の外周面を他の焼結体からなる被覆層で被覆した複合硬質焼結体の研究がなされ、例えば、特許文献１〜３にて提案されている。これらに記載された複合硬質焼結体は、硬度を低下することなく、構造体の破壊抵抗を増大して靭性を高められることが記載されている。
【０００３】
【特許文献１】
米国特許６０６３５０２号公報、
【特許文献２】
米国特許５６４５７８１号公報
【特許文献３】
特表２００１−５０６９３０号公報
【０００４】
【発明が解決しようとする課題】
しかしながら、上記特許文献１〜３に記載されるような従来の複合硬質焼結体では、例えばドリル、エンドミル等の高い衝撃がかかる切削工具等に対しては、必要とされる充分な耐摩耗性または耐欠損性が得られないことがあった。その原因として、芯材および／または被覆層中に液相を出現させ最終的に結合金属相となる成分が存在する場合には、液相が焼成中に芯材および被覆層間を拡散してしまい、芯材と被覆層が同じ特性となって靭性向上効果がなくなる場合があった。また、芯材と被覆層との焼結温度が大きく異なる場合には、焼結温度の低い側から高い側に液相成分が移動してしまい焼結温度の低い側は緻密化できず、多量の空孔（ボイド）が残存する等の問題もあった。
【０００５】
したがって、本発明の目的は、上記長尺状の芯材が被覆層で被覆された複合硬質焼結体およびこれを複数本集束された構造を有する複合部材において芯材と被覆層をともに緻密化できるとともに、芯材と被覆層の特性を容易に制御でき、さらに優れた耐欠損性および耐摩耗性を備えた複合硬質焼結体およびこれを用いた複合部材、さらにはこれを利用した切削工具を提供することである。
【０００６】
【課題を解決するための手段】
本発明者は、上記課題を解決すべく鋭意研究を重ねた結果、硬質結晶粒子を結合金属相にて結合した焼結体からなる芯材における被覆層との界面付近において結合金属相の含有量の多い富化領域を形成することによって、芯材と被覆層間で起こる結合金属相の不要な移動を防止して芯材と被覆層とをともに所望の結合金属相量および特性に制御することができる結果、複合構造体の芯材および被覆層を最適な組成、特性に制御でき、これを切削工具として用いると、工具の耐欠損性および耐摩耗性が大幅に改善することを見出し、本発明を完成するに至った。
【０００７】
すなわち、本発明の複合硬質焼結体は、硬質結晶粒子を結合金属相にて結合した硬質焼結体からなる長尺状の芯材の外周面を、該芯材とは異なる材質の被覆層によって被覆されており、前記芯材の前記被覆層との界面近傍に前記芯材の中心よりも結合金属濃度が高い結合金属富化領域を有することを特徴とする。このように、芯材の表面近傍において結合金属富化領域が存在することによって、被覆層と芯材間の結合金属相の拡散を適度に抑制する力が働き本来複合硬質焼結体の耐摩耗性を担う芯材部に十分な靭性を付与し複合硬質焼結体全体の耐欠損性が著しく向上するとともに、芯材の表面近傍に存在する結合金属富化領域の結合金属相の拡散によって芯材と被覆する被覆層が優れた密着力を有する。
【０００８】
特に、前記芯材の中心部の結合金属濃度Ｄｃに対する芯材の界面付近における結合金属濃度Ｄｓの比率Ｄｓ／Ｄｃが１．０５以上であることが望ましい。
【０００９】
したがって、本発明の複合硬質焼結体では、前記芯材および被覆層が、いずれも硬質結晶粒子を結合金属相にて結合した硬質焼結体からなり、前記被覆層中の結合金属相の含有量が前記芯材中心部の結合金属濃度よりも高いことが複合硬質焼結体全体としての耐欠損性が非常に優れる点で好ましい。
【００１０】
また、本発明によれば、上記の複合硬質焼結体は、１本の芯材の外周を被覆層で被覆した構造のシングルフィラメントであってもよいが、このシングルフィラメントを複数本集束させた構造のマルチフィラメント構造からなる複合部材であってもよい。
【００１１】
なお、上記複合硬質焼結体からなるシングルフィラメント構造は、芯材／被覆層の選択材料によって耐欠損性および耐摩耗性を向上させることができ、構造上特に穴あけ用のドリル等の一方向のみに応力がかかるような切削工具に有用である。
【００１２】
他方、複数の複合硬質焼結体を束ねたマルチフィラメント構造は、全周方向に隣接する焼結体間に連続的に結合金属の濃度勾配が生じるため、芯材と被覆層の分布が平均化して局所的な特性バラツキがならされるため、構造体全体としての特性が安定する結果、耐欠損性が著しく向上し、また選択材料の結合金属量および硬質相の粒径を制御することにより耐摩耗性の向上も容易にはかることが出来る。このため、マルチフィラメント構造は、ドリルの他、フライス切削やエンドミル等の幅広い切削工具に有用である。
【００１３】
【発明の実施の形態】
以下、本発明の複合硬質焼結体の一実施形態について図面を参照して詳細に説明する。図１は、本実施形態の複合硬質焼結体１１を示す斜視図である。同図に示すように、複合硬質焼結体１１は、長尺状の芯材１２の外周面が被覆層１３で被覆された構造を有している。
【００１４】
そして、この芯材１２は、硬質結晶粒子を結合金属相にて結合した硬質焼結体からなり、被覆層１３は、この芯材１２とは異なる材質から構成されている。
（芯材材質）
この芯材１２を形成する硬質焼結体は、具体的には、硬質結晶粒子が、周期律表第４ａ，５ａ，６ａ族金属の群から選ばれる少なくとも１種の炭化物、窒化物、炭窒化物、具体的には、ＷＣ、ＴｉＣ、ＴｉＣＮ、ＴｉＮ、ＴａＣ、ＮｂＣ、ＺｒＣ、ＺｒＮ、ＶＣ、Ｃｒ2ＣおよびＭｏ2Ｃからなる群より選ばれる少なくとも１種が挙げられる。これらのうち、特にＷＣ、ＴｉＣまたはＴｉＣＮを主成分とするのが好ましい。芯材中における硬質粒子は、平均粒径が０．１〜１０μｍ、好ましくは０．１〜２μｍ、特に０．２〜０．５μｍであるのがよい。
【００１５】
また、結合金属としては、例えばＦｅ、ＣｏおよびＮｉからなる群より選ばれる少なくとも１種が挙げられる。これらのうち、特にＣｏおよび／またはＮｉを主成分とするのが好ましい。
【００１６】
この硬質焼結体における前記硬質結晶粒子は、８０〜９５質量％、結合金属相は５〜２０質量％の割合で存在することが、耐摩耗性を高める上で有効である。
（被覆層材質）
一方、被覆層１３は、金属単体、芯材１２と組成の異なる硬質焼結体、またはセラミック粒子を焼結助剤にて結合したセラミックスのうちのいずれかからなるものである。
【００１７】
金属単体としては、上記の芯材１２用として例示したものと同様のものを使用することができる。例えばＦｅ、ＣｏおよびＮｉからなる群より選ばれる少なくとも１種が挙げられる。これらのうち、特にＣｏおよび／またはＮｉを主成分とするのが好ましい
セラミックスとしては、周期律表４ａ、５ａおよび６ａ族金属、Ａｌ、Ｓｉ並びにＺｎの群から選ばれる少なくとも１種の酸化物、炭化物、窒化物、炭窒化物および硼化物からなる群より選ばれる少なくとも１種等が挙げられる。セラミックスの具体例としては、例えばＡｌ2Ｏ3−ＴｉＣ（ＴｉＣＮ）、ＳｉＣ、Ｓｉ3Ｎ4、ＺｒＯ2、ＴｉＢ2、ＺｎＯ−ＴｉＣ等が挙げられる。これらのうち、特にＡｌ2Ｏ3−ＴｉＣ（ＴｉＣＮ）および／またはＳｉＣが好適に使用可能である。
【００１８】
硬質焼結体またはセラミックスとしては、上記した材質の他、多結晶ダイヤモンド、ＤＬＣ（ダイヤモンドライクカーボン）、ｃＢＮをも用いることができる。
【００１９】
なお、被覆層１３が硬質焼結体からなる場合、硬質結晶粒子は、複合硬質焼結体に期待する性能によって異なるが、例えば切削工具として最適な特性を達成するためには平均粒径が０．１〜１０μｍ、好ましくは１〜３μｍであるのがよく、セラミックスからなる場合におけるセラミック粒子は、平均粒径が０．０５〜１０μｍ、好ましくは０．１〜３μｍであるのがよい。
（富化層）
本発明によれば、図２の複合硬質焼結体の（ａ）要部拡大断面図および（ｂ）Ａ−Ａ断面における結合金属相の金属の濃度分布図に示されるように、上記芯材１２の被覆層１３との界面近傍に、芯材１２の中心よりも結合金属相の濃度が高い結合金属相富化領域ｘが存在することが大きな特徴である。このように、芯材１２の被覆層１３との界面近傍に結合金属相富化領域ｘが存在することによって、被覆層１３と芯材１２間の結合金属相の拡散を適度に抑制する力が働く結果、本来複合硬質焼結体１１の耐摩耗性を担う芯材１２に十分な靭性を付与し複合硬質焼結体１１全体の耐欠損性が著しく向上するとともに、結合金属相富化領域ｘの結合金属相の拡散によって芯材１２と被覆する被覆層１３が優れた密着力を有する。
【００２０】
ここで、図２（ｂ）の結合金属相の金属の濃度分布は、複合硬質焼結体断面を波長分散型Ｘ線マイクロアナリシスによる線分析を行うことによって判定することができる。本発明における複合硬質焼結体においては、図２（ｂ）に示すように、芯材１２中心から界面に向かって結合金属相の金属が濃度勾配を有しており界面近傍、すなわち被覆層１３と接触する界面直下の領域に結合金属相が富化した領域を有する。
【００２１】
なお、上記結合金属相富化領域ｘにおける結合金属相の金属濃度の最大値Ｄｓと、芯材１２中心部における結合金属相の金属濃度Ｄｃとは、濃度比率（Ｄｓ／Ｄｃ）が１．０５以上、特に１．１以上、さらに１．２以上であることによって優れた効果が発揮される。
【００２２】
また、被覆層１３においては、その材質により結合金属量は変化し、例えば、被覆層１３を芯材１２中の結合金属相と同じ金属によって形成した場合、被覆層１３の表面側に向かって結合金属量がさらに増加する。
【００２３】
また、被覆層１３として芯材１２と同様の硬質結晶粒子と結合金属相からなる硬質焼結体によって形成した場合、結合金属量は界面付近で一旦減少し被覆層１３中の結合金属相の金属濃度に収束する。さらに、被覆層としてセラミックスを用いる場合には、結合金属相の金属濃度は減少する。
【００２４】
なお、本発明においては、結合金属相富化領域ｘにおいては、いわゆる脱β層（超硬合金の表面近傍にてＢ１型固溶体の濃度が減少した領域）は必ずしもなくてもよい。
【００２５】
また、本発明においては、被覆層１３中に結合金属の拡散速度を遅くして結合金属の拡散を阻害する物質、たとえばＺｒＣ等を含有せしめることにより、芯材１２／被覆層１３間の相互拡散をさらに抑制することができる。
【００２６】
なお、複合硬質焼結体１１を構成する芯材１２の直径ｄｃの被覆層１３の厚さｄｓに対する比率ｄｃ/ｄｓは用途によって異なるが、切削工具に使用する際には、５〜１００、好ましくは１０〜５０、より好ましくは２０〜３０であるのがよい。特に、芯材１２の直径は、その用途に応じて適宜設定されるが、切削工具に用いる場合には、５〜５０μｍ、特に１０〜３０μｍが適当である。
【００２７】
また、本発明によれば、図３の斜視図に示されるように、（ａ）複合硬質焼結体１１を複数本集束した複合部材１５ａ、（ｂ）複合硬質焼結体１１または集束された複合硬質焼結体を複数本配列してシート化した複合部材１５ｂ、さらに（ｃ）このシート化した複合部材１５ｂを複数枚積層した複合部材１５ｃなどが挙げられる。複合部材１５ｃの場合、（ｄ）に示すように、上下のシートの向きを変えることも可能である。
（製法）
次に、本発明の複合硬質焼結体１１の製造方法について図４の工程図を参照して説明する。なお、以下の実施形態では、芯材１２および被覆層１３がともに硬質焼結体からなる場合を例に挙げて説明する。
＜芯材用成形体の成形工程＞
まず、平均粒径が０．１〜１．５μｍの前記硬質粒子８０〜９５質量％、好ましくは８５〜９０質量％と、平均粒径が０．５〜３μｍの結合金属粉末５〜２０質量％、好ましくは１０〜１５質量％とを混合し、必要に応じて、さらにこの混合物に焼結助剤成分粉末、有機バインダ、可塑剤、溶剤、分散剤、滑剤等を添加して混練した後、得られた混合物をプレス成形または鋳込み成形等の成形法により円柱形状に成形して芯材用成形体１２ａを作製する（図４（ａ）参照）。ここで、後述する共押出成形によって均質な複合成形体を得るためには、前記有機バインダの添加量を３０〜７０体積％、特に４０〜６０体積％とするのが望ましい。
【００２８】
有機バインダ、可塑剤としては、パラフィンワックス、セルロース、ポリスチレン、ポリエチレン、エチレン‐エチルアクリレート、エチレン‐ビニルアセテート、ポリブチルメタクリレート、ポリエチレングリコール、ジブチルフタレート等を使用することができる。溶剤、分散剤および滑剤としてはポリエチレングリコール、ポリビニルアルコール、ミネラルオイル、ブチルオリエート、ステアリン酸等を使用することができる。
【００２９】
＜被覆層用成形体の成形工程＞
また、被覆層１３を、芯材１２と同様の硬質焼結体によって形成する場合、平均粒径が１〜１０μｍの前述した硬質粒子８５〜９５質量％、好ましくは９０〜９５質量％と、平均粒径が１〜５μｍ程度の結合金属粉末５〜１５質量％、好ましくは５〜１０質量％とを混合して混合物を得、必要に応じて、さらにこの混合物に上記した焼結助剤成分粉末、有機バインダ、可塑剤、溶剤等を添加し、得られた混合物をプレス成形または鋳込み成形等の成形法により半割円筒形状に成形して２つの被覆層用成形体１３ａ、１３ａを作製する（図４（ｂ）参照）。
【００３０】
また、被覆層１３をセラミックスによって形成する場合、平均粒径が０．０５〜３μｍの前記セラミック粒子９０〜９９質量％、好ましくは９５〜９９質量％と、平均粒径が０．１〜５μｍ程度の焼結助剤粉末１〜１０質量％、好ましくは１〜５質量％とを混合して混合物を得、これをプレス成形または鋳込み成形等の成形法により半割円筒形状に成形して２つの被覆層用成形体１３ａ、１３ａを作製する。
【００３１】
さらに、被覆層１３を金属によって形成する場合、平均粒径が１〜１０μｍの金属粉末をプレス成形または鋳込み成形等の成形法により半割円筒形状に成形して２つの被覆層用成形体１３ａ、１３ａを作製する。
【００３２】
その後、上記のようにして得られた芯材用成形体１２ａの外周面を被覆層用成形体１３ａ、１３ａによって覆うように配置して複合成形体１１ａを作製する（図４（ｃ）参照）。
（共押出成形工程）
ついで、図４（ｄ）に示すように、押出機１００を用いて、上記複合成形体１１ａを押出成形（芯材用成形体１２ａと被覆層用成形体１３ａ，１３ａを同時に押出す共押出成形）することによって、芯材用成形体１２ａの周囲に被覆層用成形体１３ａが被覆され、細い径に伸延された複合成形体１１ｂを作製する。このとき、複合成形体１１ｂの断面は、押出機１００の出口形状を変えることによって、円形の他、三角形、四角形、五角形、六角形、楕円形等の任意形状に成形することもできる。
【００３３】
なお、上記共押出成形において、複合成形体１１ａの最大径Ｄ１と共押出成形後の複合成形体１１ｂの最大径Ｄ２との比率Ｄ２／Ｄ１は、０．０２〜０．２が適当である。
【００３４】
また、本発明によれば、図３に示したような、複合硬質焼結体１１を束ねた複合部材、いわゆるマルチフィラメント構造を有する複合部材を形成する場合には、前述のようにして作製した複合成形体１１ｂを束ねて集束成形体１４を形成する。その場合、複合成形体１１ｂ間に上記バインダなどの接着材を介在させ、さらに、この集束成形体１４にＣＩＰなどによって圧力を印加するものであってもよいが、必要に応じ、集束成形体１４を図５（ａ）に示すように、押出成形して、集束成形体１４を細い径に伸延することもできる。この方法によれば、成形体中の複合構造体同士のより強固な密着性を得ることもできる。
【００３５】
さらには、図３（ｂ）（ｃ）（ｄ）に従い、複合成形体１１ｂまたは集束成形体１４を平面方向に複数本配列してシート化することも、またそのシートを積層することも可能である。シートを積層する場合、各複合成形体１１ｂの軸方向をシート間で任意の角度（例えば０°、４５°、９０°等）に変化させて積層することも可能である。その場合、図５（ｂ）に示すように、シート単体やシート積層体からなる複合成形体１４をロール１６によって圧延することもできる。
【００３６】
上記のようにして得られた複合成形体１１ｂや集束成形体１４は、さらに公知のラピッドプロトダイビング法等の成形方法によって任意の形状に成形することも可能である。また、上記したシートまたはこのシートを断面方向にスライスしたものを従来の超硬合金等の硬質焼結体の表面に貼り合わせ、または接合することも可能である。
（焼成工程）
ついで、上記各種の複合成形体１１、集束成形体１４を３００〜７００℃で１０〜２００時間昇温または保持して脱バインダ処理した後、真空中または不活性雰囲気中において、使用する材質に応じた所定温度および所定時間で焼成することにより、図１に示すようなシングルフィラメント構造の複合硬質焼結体１１または図３のマルチフィラメント構造の複合部材１５を作製することができる。
【００３７】
特に、芯材１２を周期律表第４ａ，５ａ，６ａ族金属の群から選ばれる少なくとも１種の炭化物、窒化物、炭窒化物からなる硬質結晶粒子と、鉄族金属からなる結合金属相によって形成する場合には、Ａｒ、Ｎ2または真空雰囲気中で１３００〜１６００℃で０．５〜２時間程度焼成することが望ましい。
【００３８】
また、芯材と被覆層とは、上記のように同時焼成されることから、芯材を形成する材料と被覆層を形成する材料の各最適焼成温度が１００℃以内の焼成温度が近似した材質からなることが望ましい。
【００３９】
なお、本発明において、上記芯材１２の被覆層１３との界面に結合金属相富化領域ｘを付与する手段としては、通常の組成からなる中心部を形成した後、その表面に結合金属相を多く含む組成物を表面に塗布するか、または芯材１２がＷＣ−Ｃｏ系超硬合金である場合、芯材１２を構成する原料粉末中に、ＴｉＣ、ＴａＣ等のＢ１型固溶体相を形成する金属炭化物に加えてＴｉＮやＴｉＣＮなどの窒化物および／または炭窒化物を添加して焼結中に上記窒化物または炭窒化物中の窒素成分が表面に拡散、移動する脱窒現象に伴い結合金属相の金属を表面に拡散移行することによって表面に金属富化層を形成することができる。特に工程の簡略化の点では後者がよい。
【００４０】
本発明の複合硬質焼結体は、耐欠損性および耐摩耗性に優れているので、例えばドリル、フライス、エンドミル、ドリルビット等の切削工具等の材料として使用した場合であっても、充分な耐欠損性および耐摩耗性が得られる。
【００４１】
特に略円柱状で耐衝撃性が要求されるエンドミルの材料として好適である。この場合、エンドミルは、図３（ａ）のように複合硬質焼結体を集束させた円柱状の複合部材１５ａを用いて形成され、エンドミルの長手方向と複合硬質焼結体の長手方向とが平行になるようにして用いられる。これらの切削工具は、例えば上記した手順で円柱形状や直方体形状に成形された複合硬質焼結体１１を、公知の方法により切削加工して切削工具形状に成形することにより製造することができる。
【００４２】
【実施例】
実施例１〜４、比較例１
平均粒径が０．７〜０．９μｍの金属炭化物、窒化物、平均粒径が１．０〜２．０μｍのＣｏ粉末、平均粒径が０．８〜１．５μｍのＡｌ2Ｏ3粉末を用いて、表１に示す組成物からなる芯材および被覆層の組み合わせにおいて複合硬質焼結体を以下の手順で作製した。
【００４３】
まず、表１に示した調合組成において芯材用および被覆層用の原料粉末を秤量混合し、これに有機バインダ（セルロースおよびポリエチレングリコール）３０体積％と溶剤（ポリビニルアルコール）２０体積％の割合で添加して混合物を得た。この混合物を芯部材については直径が２０ｍｍの円柱形状に押出成形して図４（ａ）に示すような芯材用成形体１２ａを作製した。
【００４４】
ついで、被覆層用の混合物を半割円筒形状に押出成形して図４（ｂ）に示すような厚みが１ｍｍの被覆層用成形体１３ａを２つ作製した。得られた２つの被覆層用成形体１３ａ，１３ａを上記芯材用成形体１２ａの外周面を覆うように配置して、図４（ｃ）に示すような複合成形体１１ａを作製した。
【００４５】
ついで、この複合成形体１１ａを共押出成形して、図４（ｄ）に示すような伸延された直径が１ｍｍの複合成形体１１ｂを作製した。
【００４６】
さらに複合成形体１１ｂを３８０本集束して、これを集束成形体１４を得、この集束成形体１４を図４（ａ）に示すように、上記した押出成形工程と同様にして再度共押出成形してマルチフィラメント構造の複合部材１５ａを得た。この際マルチフィラメント構造の複合部材１５中の単一構造体セル径は約３０μｍであった。
【００４７】
ついで、この複合部材１５を３００〜７００℃まで７２時間で昇温させることによって脱バインダ処理を行った後、昇温速度２．５℃／分でさらに昇温し、真空中、１５００℃で２時間焼成し、さらに３℃／分で降温することにより、図３（ａ）に示すような形状で、長さ５５ｍｍ、直径５ｍｍの複合部材１５ａを作製した。
【００４８】
得られた複合部材１５ａをエンドミル形状に加工し、さらにこの表面に２μｍのＴｉＮ膜をＰＶＤ法によりコーティングすることにより外径１ｍｍ、刃長５ｍｍのエンドミルを得た。
【００４９】
【表１】
2004204258.tif 000003
【００５０】
比較例２
平均粒径１μｍのＷＣ粉末を９０質量％、平均粒径１．５μｍのＣｏ粉末を１０質量％の割合で秤量混合し、これに有機バインダ（パラフィンワックス）を１５体積％の割合で添加して、円柱形状に圧粉成形し、これを実施例１と同様の条件で焼成して硬質焼結体を得た。この硬質焼結体から実施例１と同様にしてエンドミルを得た。
【００５１】
実施例１〜４および比較例１，２で得たエンドミルの芯部材の結合金属相の金属濃度を波長分散型Ｘ線マイクロアナリシスの線分析を行い、結合金属富化領域の有無およびＤｓ／Ｄｃの値を測定した。
【００５２】
また、実施例１〜４および比較例１，２で得た各エンドミルを取り付けた金属加工用電動工具を用いて、下記条件にて、ワーク（鋼種：Ｓ４５Ｃ）に２００個の穴を開け、穴開け終了後のエンドミルの刃先を顕微鏡で観察し、切れ刃の摩耗幅および欠損の有無の程度をそれぞれ調べた。結合金属濃度分析結果および観察結果を表２に示す。
（穴開け条件）
速度：ｖ＝６０ｍ／分
送り：ｆ＝０．０２ｍｍ／ｒｅｖ
切り込み：ｄ＝２ｍｍ
【００５３】
【表２】
2004204258.tif 000004
【００５４】
表２の結果から、芯材の被覆層との界面近傍に結合金属富化領域を有する実施例１〜４については十分な耐摩耗性を有しており、欠損およびチッピングに対して優れた性能を示した。これに対し芯材表面部の結合金属濃度が低下している比較例１、および単一の材質からなる比較例２には折損やチッピングが生じ、耐摩耗性についても劣る結果であった。
【００５５】
【発明の効果】
以上詳述した通り、本発明によれば、硬質結晶粒子を結合金属相にて結合した硬質焼結体からなる長尺状の芯材の前記被覆層との界面近傍に前記芯材の中心よりも結合金属濃度が高い結合金属富化領域を形成することによって、被覆層と芯材間の結合金属相の拡散を適度に抑制し、耐摩耗性を担う芯材に十分な靭性を付与することができる結果、複合硬質焼結体全体の耐欠損性が著しく向上するとともに、結合金属富化領域の結合金属相への拡散によって芯材と被覆層との密着性を高めることができ、優れた耐欠損性および耐摩耗性を備えた複合硬質焼結体を得ることができる。したがって、この複合硬質焼結体を切削工具として用いることによって、耐摩耗性が良好で、しかも欠損が生じにくく、耐久性に優れた切削工具を提供できる。
【図面の簡単な説明】
【図１】本発明の複合硬質焼結体の一実施形態を示す斜視図である。
【図２】図２の複合硬質焼結体の（ａ）要部拡大断面図および（ｂ）Ａ−Ａ断面における結合金属相の金属の濃度分布図である。
【図３】本発明の複合部材の一実施形態を示す斜視図である。
【図４】（ａ）〜（ｄ）は、本発明の複合硬質焼結体の製造方法を説明するための工程図である。
【図５】本発明の複合部材の製造方法を説明するための図である。
【符号の説明】
１１  複合硬質焼結体（シングルフィラメント構造）
１２  芯材
１３  被覆層
１４  結合金属富化領域
１５  複合部材（マルチフィラメント構造）
【図１】
2004204258.tif 000005
【図２】
2004204258.tif 000006
【図３】
2004204258.tif 000007
【図４】
2004204258.tif 000008
【図５】
2004204258.tif 000009